(57)【特許請求の範囲】
【請求項１】
化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなることを特徴とする、衣料品又は寝装品に充填又は介装するための羽毛含有保温用シート。
【請求項２】
前記第１及び第２の中綿層の目付は、２０〜２００ｇ／ｍ２であることを特徴とする請求項１に記載の羽毛含有保温用シート。
【請求項３】
前記混合繊維層の目付は、１０〜２００ｇ／ｍ２であることを特徴とする請求項１に記載の羽毛含有保温用シート。
【請求項４】
前記混合繊維層における羽毛繊維の含有量が、前記混合繊維層の総重量に対して１〜７０重量％であることを特徴とする請求項１に記載の羽毛含有保温用シート。
【請求項５】
前記混合繊維層におけるポリエステル複合繊維の含有量が、前記混合繊維層の総重量に対して１〜９０重量％であることを特徴とする請求項１に記載の羽毛含有保温用シート。
【請求項６】
前記混合繊維層におけるキュプラ繊維の含有量が、前記混合繊維層の総重量に対して１〜９０重量％であることを特徴とする請求項１に記載の羽毛含有保温用シート。
【請求項７】
前記羽毛含有保温用シートの全体の厚さが２〜２０ｍｍであることを特徴とする請求項１〜６のいずれか一項に記載の羽毛含有保温用シート。
【請求項８】
請求項１〜７のいずれか一項に記載の羽毛含有保温用シートを中綿として側生地内に充填し又は介装し、少なくともその一部に用いてなることを特徴とする衣料品。
【請求項９】
請求項１〜７のいずれか一項に記載の羽毛含有保温用シートを中綿として側生地内に充填し又は介装し、少なくともその一部に用いてなることを特徴とする寝装品。
【請求項１０】
化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなる、衣料品又は寝装品に充填又は介装するための羽毛含有保温用シートの製造方法であって、
（１）基台上に化学繊維綿をシート状に配置し第１の中綿層を配置する工程と、
（２）前記第１の中綿層の上に、羽毛繊維とポリエステル複合繊維とキュプラ繊維とを混合した混合繊維を載せ、混合繊維層を形成する工程と、
（３）前記混合繊維層の上に、化学繊維綿をシート状に形成した中綿で構成される第２の中綿層を載せる工程と、
（４）前記第１の中綿層と、前記混合繊維層及び前記第２の中綿層が順に積層された積層体を加熱プレスし熱融着により一体化して、全体の厚さが２〜２０ｍｍになる工程、
を含むことを特徴とする羽毛含有保温用シートの製造方法。
【発明の詳細な説明】
【技術分野】
【０００１】
本発明は、薄くて軽量で嵩張らず、吸湿性、発熱性を備えた羽毛含有保温用シート及び該羽毛含有保温用シートの製造方法を提供する。
【背景技術】
【０００２】
保温性が求められる衣料品や寝装具には、アヒルやガチョウなどの鳥のダウン（羽毛）やフェザー（羽根）（以下、「羽毛」とする。）が広く使われている。羽毛は軽量で保温性が高く吸湿発散性に優れ、羽毛を詰めた衣服や布団はとても温かいという特徴を備える。
一般に、羽毛を使った衣料品や寝装品などの羽毛製品は、側生地の間に羽毛が詰められ、その羽毛の膨らみにより嵩高となり空気の層ができ、保温性を高めている。
【０００３】
このような羽毛製品の特徴は、一方で雨や汗などにより羽毛が濡れてしまった場合には、嵩が保てなくなり保温性が低下してしまうという問題をもつ。特にダウンジャケットなどの衣料品の場合、外出時の防寒衣服として着用されるため、雨や雪により濡れてしまうことは少なくなく、かつ乾きにくいため、一度濡れてしまうと防寒衣服としての機能を発揮することはできない。
【０００４】
また、羽毛製品の問題点として、洗濯がしにくいという点も挙げられる。一般的に市販されているような洗剤を使って、家庭の洗濯機で羽毛製品を洗濯してしまうと、羽毛が傷んでしまったり、摩擦や圧力で潰れてしまい嵩が保てなくなってしまう。
【０００５】
このような羽毛製品の問題に対応して、羽毛製品、特に衣料品については、天然繊維の羽毛に代えて化学繊維綿を使った製品が広まってきた。
化学繊維は、化学的な合成や加工によってつくられる繊維であり、その繊維を綿に加工したものが化学繊維綿（化繊綿）である。
化学繊維綿は、軽量で濡れに強く嵩を維持しやすく、かつ速乾性が高いため、濡れても保温性が低下せず、防寒衣服の充填素材として使いやすい。
化学繊維綿に関連しては多くの技術が開示されているが、例えば、特開２０１２−６７４２９号公報では、「側地内に詰め物を充填した詰め物体であって、前記詰め物は、花糸を芯糸で一体化した長繊維詰め綿であり、前記花糸は開繊されてループ状繊維を形成しており、前記長繊維詰め綿は少なくとも一方向に多数本引き揃えられ、両端が側地とともに縫製されて側地に一体化している」詰め物が開示されている（特許文献１）。
【０００６】
これは、融点が異なる２以上のポリマーで構成される複合繊維などの化学繊維からなる花糸を芯糸で一体化した長繊維からなる中綿であり、嵩高で耐洗濯性に優れ、これを長繊維詰め綿シートに成形すれば、衣料品や寝装具の側生地の間に充填しやすい。
【０００７】
また、ポリエステル繊維を加熱処理により収縮させたものとしては、例えば、特開平０６−９３５１３号公報に、「ポリエステルよりなる繊維であり、初期引張抵抗度（ＩＳ）が３５ｇ／ｄ以上で且つ、乾熱２００℃、５分間のフリー熱処理後の巻縮の伸びを含む弾性限界伸度（Δε）％との関係がＩＳ≧（Δε＋０．６）−２．８×１０３＋１０を満足し、立体巻縮を有しており、巻縮度（Ｃｉ）が１５％以上、巻縮数（ＣＮ）が１０個／インチ以上である巻縮繊維。」が開示されている。この巻縮繊維は、嵩高で弾力性を備えたクッション材として使用できるとされている。    
【先行技術文献】
【特許文献】
【０００８】
【特許文献１】特開２０１２−６７４２９号公報
【特許文献２】特開平０６−９３５１３号公報
【発明の開示】
【発明が解決しようとする課題】
【０００９】
衣料品や寝装具の側生地の間に詰める充填素材として上記のような化学繊維綿を使用すれば、雨や雪などの濡れに強く、速乾性があり、さらに羽毛と比べ安定して安価に提供できる。
しかし、化学繊維綿は、空気を取り込む羽毛と異なり、繊細な柔らかさや柔軟性がなく特に吸湿性や保温性、発熱性が乏しいという難がある。
また、化学繊維綿は、側生地の間に詰めるという用途に使われる場合、一定の嵩高になるように開発されていて弾力性があり、羽毛のように小さく折りたたむことはできない。
さらに、一定の嵩高にするために厚くすると重くなってしまう。そのため、衣料品に化学繊維綿を使用した場合、着用時には嵩張り着ぶくれし、重くて動きにくく、また冬期以外の保管時や、外出先で脱いだ後など場所をとり、さらに流通における運送時には大きく場所を占領するため、取り扱いしにくいという問題がある。
【００１０】
そこで、本願発明者は、鋭意研究の結果、上記様々な羽毛を使った羽毛製品と化学繊維綿を使った製品の両方の問題点を解決しつつ、軽量で嵩張らず、羽毛の暖かさを備えつつ吸湿性、発熱性が高く、保温性に優れた羽毛含有保温用シート及びその製造方法を提供する。
【課題を解決するための手段】
【００１１】
本発明者は上記課題を下記の手段により解決した。
〈１〉化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなることを特徴とする羽毛含有保温用シート。
【００１２】
〈２〉前記第１及び第２の中綿層の目付は、２０〜２００ｇ／ｍ２であることを特徴とする前記〈１〉に記載の羽毛含有保温用シート。
〈３〉前記混合繊維層の目付は、１０〜２００ｇ／ｍ２であることを特徴とする前記〈１〉に記載の羽毛含有保温用シート。
〈４〉前記混合繊維層における羽毛繊維の含有量が、前記混合繊維層の総重量に対して１〜７０重量％であることを特徴とする前記〈１〉に記載の羽毛含有保温用シート。
〈５〉前記混合繊維層におけるポリエステル複合繊維の含有量が、前記混合繊維層の総重量に対して１〜９０重量％であることを特徴とする前記〈１〉に記載の羽毛含有保温用シート。
〈６〉前記混合繊維層におけるキュプラ繊維の含有量が、前記混合繊維層の総重量に対して１〜９０重量％であることを特徴とする前記〈１〉に記載の羽毛含有保温用シート。
〈７〉前記羽毛含有保温用シートの全体の厚さが２〜２０ｍｍであることを特徴とする前記〈１〉〜〈６〉のいずれか１に記載の羽毛含有保温用シート。
【００１３】
〈８〉前記〈１〉〜〈７〉に記載の羽毛含有保温用シートを中綿として側生地内に充填し又は介装し、少なくともその一部に用いてなることを特徴とする衣料品。
〈９〉前記〈１〉〜〈７〉に記載の羽毛含有保温用シートを中綿として側生地内に充填し又は介装し、少なくともその一部に用いてなることを特徴とする寝装品。
【００１４】
〈１０〉化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなる羽毛含有保温用シートの製造方法であって、
（１）基台上に化学繊維綿をシート状に配置し第１の中綿層を配置する工程と、
（２）前記第１の中綿層の上に、羽毛繊維とポリエステル複合繊維とキュプラ繊維とを混合した混合繊維を載せ、混合繊維層を形成する工程と、
（３）前記混合繊維層の上に、化学繊維綿をシート状に形成した中綿で構成される第２の中綿層を載せる工程と、
（４）前記第１の中綿層と、混合繊維層と、第２の中綿層が順に積層された積層体を加熱プレスし熱融着により一体化する工程、
を含むことを特徴とする羽毛含有保温用シートの製造方法。
【発明の効果】
【００１５】
本発明によれば、下記の効果が発揮される。
本発明にかかる羽毛含有保温用シートは、化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなるので、混合繊維層内の羽毛繊維は他の繊維に固着され縫い目からの吹き出しや偏りがなく、かつ、羽毛繊維により羽毛の保温性が発揮され軽量で暖かい。
【００１６】
さらに本発明にかかる羽毛含有保温用シートは、混合繊維層が化学繊維綿の中綿層で覆われた構造となっていているので湿気や水気に強く、衣料品や寝装具の充填素材に好適である。
また極めて薄いシート状に一体化されているので加工もしやすい。そして、羽毛繊維を含んでいるが、ダウンパックやダウンプルーフ加工を必要としないので、通気性もよく快適性に優れている。
【００１７】
さらに本発明にかかる羽毛含有保温用シートは、第１の中綿層、混合繊維層、第２の中綿層が順に積層され熱融着によって接着され一体化してなり、羽毛含有保温用シート全体の厚さが２〜２０ｍｍ程度で構成されるので、あたかも一枚の生地のように扱え、衣料品や寝装具の中綿として使いやすく、そのまま裁断、縫製でき、製造作業もしやすく、別途特殊な加工や羽毛の詰め込み作業等の必要がなく、裁断時や縫製時に羽毛が飛び散ることもなく、作業環境を良好に維持することができる。
【００１８】
そして、厚さ２〜２０ｍｍ程度という薄さにより、羽毛含有保温用シートは嵩張ることがなく、コンパクトに畳むことができ、流通においては運搬しやすく保管もしやすい。
また、各層を熱溶着で一体化したことで、上下方向にも左右方向にも弾力性を備え、衣料品に使用した場合には高い保温性だけでなく、着やすく動きやすくなる。
そして、前記混合繊維層にはキュプラ繊維が含まれているため、より吸湿性、発熱性を向上させ、軽くて嵩張らずに暖かい快適な衣料品や寝装品を提供できる。
【００１９】
さらに、本発明にかかる羽毛含有保温用シートの製造は、
（１）基台上に化学繊維綿をシート状に配置し第１の中綿層を配置する工程と、（２）前記第１の中綿層の上に、羽毛繊維とポリエステル複合繊維とキュプラ繊維とを含む混合繊維を載せ、混合繊維層を形成する工程と、（３）前記混合繊維層の上に、化学繊維綿をシート状に形成した中綿で構成される第２の中綿層を載せる工程と、（４）前記第１の中綿層と、混合繊維層と、第２の中綿層が順に積層された積層体を加熱プレスし熱融着により一体化するものであり、羽毛繊維を含有するものではあるが、製造時に羽毛が飛び散ることもなく、またダウンプルーフ加工やキルティング加工など特殊な縫製や加工を必要とせず製造が容易である。
そして、第１の中綿層と第２の中綿層をポリエステルの綿とした場合には、第１の中綿層、混合繊維層、第２の中綿層の三層のポリエステルが加熱により溶け、互いに接着するので、別途接着剤の塗布の必要がなく、作業工程が少なく製造しやすい。
【図面の簡単な説明】
【００２０】
【図１】図１は、本発明にかかる羽毛含有保温用シートの説明用断面図を示す。
【図２】図２は、本発明にかかる羽毛含有保温用シートの製造方法の概要説明図を示す。
【発明を実施するための形態】
【００２１】
本発明にかかる羽毛含有保温用シート及び該羽毛含有保温用シートの製造方法を実施するための形態を、実施例の図に基づいて説明する。
【００２２】
図１は本発明にかかる羽毛含有保温用シートの説明用断面図であり、（ａ）は加熱プレスされ熱融着して一体化した状態を示す断面図であり、（ｂ）は加熱プレス前の状態を示す断面図である。図２は本発明にかかる羽毛含有保温用シートの製造方法の概要説明図であり、図において、１は羽毛含有保温用シート、２ａは第１の中綿層、２ｂは第２の中綿層、３は混合繊維層、３１は羽毛繊維、３２はポリエステル複合繊維、３３はキュプラ繊維である。
【００２３】
図１に示す羽毛含有保温用シートの実施例の形態において、羽毛含有保温用シート１は、化学繊維綿をシート状に形成した中綿で構成される第１の中綿層２ａ、前記化学繊維綿をシート状に形成した中綿で構成される第２の中綿層２ｂ及び混合繊維層３を有し、第１の中綿層２ａの上面に混合繊維層３、その上面に第２の中綿層２ｂが順に積層され積層体を構成している（図１（ｂ））。そして、前記積層体全体が加圧、熱融着により一体化して１枚の羽毛含有保温用シート１が形成されている（図１（ａ））。
前記第１の中綿層２ａと前記第２の中綿層２ｂの間に配置される前記混合繊維層３は、羽毛繊維（３１）とポリエステル複合繊維（３２）とキュプラ繊維（３３）とを混合した混合繊維からなる。
【００２４】
本実施例において、第１の中綿層２ａ及び第２の中綿層２ｂは、化学繊維綿をシート状に形成した中綿で構成される。化学繊維綿は、化学繊維から製造される綿（わた）であり、前記化学繊維綿の化学繊維としては、再生繊維、半合成繊維、合成繊維、無機質繊維などが挙げられる。特にポリエステル、ナイロン、ポリプロピレンなどの合成繊維が好適であり、複数の素材の繊維を複合したものであってもよい。本実施例では、ポリエステルの綿をシート状に形成して中綿としたものを使用している。
【００２５】
また、本実施例において、第１の中綿層２ａ及び第２の中綿層２ｂは、目付（平方メートルあたりの重量）が２０〜２００ｇ／ｍ２であり、使用用途によって羽毛含有保温用シート１全体をより薄く軽量にする場合には、目付が２０〜４０ｇ／ｍ２程度となるように薄い中綿を使って第１の中綿層２ａ、第２の中綿層２ｂとする。逆に羽毛含有保温用シート１全体を厚く重量感を持たせて保温性をより高めるには、目付１５０〜２００ｇ／ｍ２程度にして厚さを持たせて、第１の中綿層２ａ、第２の中綿層２ｂを構成する。
前記第１の中綿層２ａや第１の中綿層２ｂの目付を２０ｇ／ｍ２以下とすると、薄すぎて満足する保温性が期待できず、目付２００ｇ／ｍ２以上だと、厚くなりすぎ重くなり、特に衣料品に使用される場合には動きにくいという問題が生じる。
なお、第１の中綿層２ａと第２の中綿層２ｂはそれぞれ、同じ素材、例えばポリエステルの中綿であってもよく、異なった素材からなる中綿であってもよい。また、目付も第１の中綿層２ａと第２の中綿層２ｂは同じであっても、一方を軽く他方を重くしてもよい。  
【００２６】
本発明にかかる羽毛含有保温用シート１は、前記第１の中綿層２ａと前記第２の中綿層２ｂの間に混合繊維層３を有する。
前記混合繊維層３は、羽毛繊維（３１）とポリエステル複合繊維（３２）とキュプラ繊維（３３）とを混合した混合繊維で構成される。
【００２７】
前記羽毛繊維（３１）は羽毛で構成される。ここで「羽毛」とは、アヒルやガチョウなどの鳥のダウン（羽毛）やフェザー（羽根）のいずれをも含む総称である。したがって、羽毛繊維（３１）として、ダウンだけを使用しても、フェザーだけを使用してもよく、ダウンとフェザーを混合してもよい。なお、軽量で暖かく、風合いが柔らかいことから天然の羽毛が好ましいが、本発明の構成は、人工羽毛、人工羽毛綿と呼ばれる合成繊維の疑似羽毛を用いてもよい。
混合繊維層３に羽毛繊維（３１）を混合することで、本発明にかかる羽毛含有保温用シート１は、保温性が高く通気性も備え、柔らかな風合いを備える。
【００２８】
前記混合繊維層３に混合するポリエステル複合繊維（３２）は、性質の異なる二種類以上のポリマーを口金で複合した繊維であり、本実施例ではＰＥＴ（ポリエチレンテレフタレート）とＰＴＴ（ポリトリメチレンテレフタレート）の２種類のポリマー成分を複合したポリエステル系の複合繊維を使用している。なお、アセテート系やアクリル系の複合繊維を代用することも可能であるが、ＰＥＴの特性の軽量、速乾性、耐熱性、耐久性と、ＰＴＴの特性の高い伸縮性や形状安定性、そして柔らかい感触とを複合したポリエステル複合繊維が好適である。さらにポリエステル複合繊維は熱可塑性であるため、加熱プレスにより接着効果を発揮するので、羽毛繊維（３１）やキュプラ繊維（３３）としっかり固着する。
性質の異なる二種類以上のポリマーを複合した複合繊維は、ポリエステル１００％の場合のように過剰な弾力性が生じることがなく、また、複数のポリマーの収縮率がそれぞれ異なることから、原糸に捲縮が発現し伸縮性が生じるので、本発明にかかる羽毛含有保温用シート１に、高い伸縮性を備える効果を発揮する。
【００２９】
また、前記混合繊維層３に混合するキュプラ繊維（３３）は、天然綿の短い繊維であるコットンリンターを薬品に溶かして繊維に加工した再生繊維でセルロースを主成分とする繊維である。
前記キュプラ繊維（３３）は、水に濡らした時の強度である湿潤強度が高く、混合繊維層３に前記キュプラ繊維（３３）を混合することで、吸水性、吸湿性に優れる特性を前記羽毛含有保温用シート１に与える。
【００３０】
前記混合繊維層３における羽毛繊維（３１）の含有量は、前記混合繊維層の総重量に対して１〜７０重量％であることが好ましく、特に１０〜３０％程度であれば、本発明にかかる羽毛含有保温用シート１にほどよい暖かさと柔らかさをもたらす。
【００３１】
また、前記混合繊維層におけるポリエステル複合繊維（３２）の含有量は、前記混合繊維層３の総重量に対して１〜９０重量％であることが好ましく、特に２０〜５０重量％であると軽量で、速乾性、耐熱性、耐久性を備えた羽毛含有保温用シート１となる。
【００３２】
さらに、前記混合繊維層におけるキュプラ繊維（３３）の含有量は、前記混合繊維層３の総重量に対して１〜９０重量％であることが好ましく、特に２０〜４０重量％であると、優れた吸水性、吸湿性が発揮できる。
【００３３】
前記混合繊維層３は、この混合繊維層３を備えた羽毛含有保温用シート１の使用用途にあわせて、適宜混合する繊維の量を調整し、含有量を調整して混合することで、より使用用途に適した羽毛含有保温用シート１を提供できるものとなっている。
【００３４】
そして、本発明にかかる前記羽毛含有保温用シート１は、その全体の厚さαを２〜２０ｍｍとし、あたかも一枚の生地のように構成する。これは、薄すぎると保温性を確保できず、また２０ｍｍ以上になると、厚くなりすぎて嵩張る上に、軽量感がなくなり、裁断、縫製等の製造作業がしにくくなるためである。
したがって、さらに好ましくは、前記羽毛含有保温用シート１の厚さαが２〜６ｍｍ程度になるよう第１の中綿層、第２の中綿層の目付及び混合繊維層の各繊維の混合比率を調整すると、軽量で嵩張らず、より一枚の生地のように扱え、衣料品や寝装具に中綿として充填したり介装しやすく、裁断、縫製等の製造作業がしやすくなり好適である。
【００３５】
そして、本発明にかかる羽毛含有保温用シート１は、上記のようにあたかも一枚の生地のように構成されて保温用の素材として取り扱うことができるので、ジャケットやズボン、スカート、シャツ、防寒用インナーや帽子などの衣料品、掛け布団や敷ぶとんなどの寝装具など、任意の保温用の製品を製造するための中綿として用いることができる。
また、各種衣料品や寝装具の一部に本発明にかかる羽毛含有保温用シート１を充填したり介装して用いることもできる。例えば、ジャケットの前身頃と後身頃だけ羽毛含有保温用シート１を介装し、袖部を既存の薄手の生地を用いるなど組み合わせると、デザイン性の高い衣料品を製造することもできる。
同様に、寝装品についても側生地内の一部に本発明にかかる羽毛含有保温用シート１を充填したり介装して保温性の高い寝装品とすることもできる。
【００３６】
本発明にかかる羽毛含有保温用シート１は、保温用の素材として完成したシート体なので、衣料品、寝装品いずれに用いる場合においても、側生地の種類を問わずに充填、介装ができることから、側生地は、綿、ウール、麻等の天然繊維、レーヨン等の再生繊維、ポリエステル、ナイロン、アクリル系繊維等の合成繊維、天然あるいは合成の皮革等、任意の素材の生地を使用できる。
さらに、ほどよい弾力性も備え、かつ湿潤強度も高いので、バッグなどのクッション材として使用することも可能である。
【００３７】
次に、本発明にかかる羽毛含有保温用シートの製造方法を図２に基づいて説明する。
本発明にかかる羽毛含有保温用シート１の製造方法の一例としては、
（１）基台上に化学繊維綿をシート状に配置し第１の中綿層２ａを配置する工程、
（２）前記第１の中綿層２ａの上に、羽毛繊維３１とポリエステル複合繊維３２とキュプラ繊維３３とを混合した混合繊維を載せ、混合繊維層３を形成する工程、
（３）前記混合繊維層３の上に、化学繊維綿をシート状に形成した中綿で構成される第２の中綿層２ｂを載せる工程、
（４）前記第１の中綿層２ａと、混合繊維層３と、第２の中綿層２ｂが順に積層された積層体を加熱プレスし熱融着により一体化する工程、
からなる。
【００３８】
図２においては、基台上（図示せず）に、混合繊維層３を積層する側が上面になるように第１の中綿層２ａがセットされる（（ａ）第１工程）。前記第１の中綿層２ａの目付は、２０〜２００ｇ／ｍ２で、使用用途を考慮して目付を調整する。
次いで、前記第１の中綿層２ａの上面に、混合繊維を載せて混合繊維層３を積層する（（ｂ）第２工程）。
前記混合繊維層３の混合繊維は、羽毛繊維３１とポリエステル複合繊維３２とキュプラ繊維３３とを混合したものであり、含有量は、前記混合繊維層の総重量に対して羽毛繊維３１が１〜７０重量％、ポリエステル複合繊維３２が１〜９０重量％、キュプラ繊維３３が１〜９０重量％であり、好ましくは、羽毛繊維３１が１０〜３０重量％、ポリエステル複合繊維３２が２０〜５０重量％、キュプラ繊維３３が２０〜４０重量％である。
前記混合繊維層３の繊維の混合は、あらかじめ設定した比率で混合しておいて、第１の中綿層２ａの上面に供給してもよく、また混合繊維層３の積層時に、設定した量の各繊維を噴射して、第１の中綿層２ａの上面で混合することにより、混合繊維層３をしてもよい。なお、混合繊維層３は、バランスよく配置できる観点から、網状であることが好ましい。
【００３９】
そして、第２工程で、積層された混合繊維層３の上に、第２の中綿層２ｂを載せる（（ｃ）第３工程）。前記第２の中綿層２ｂの目付も、２０〜２００ｇ／ｍ２で、使用用途を考慮して量を調整する。なお、第２の中綿層２ｂの目付は、第１の中綿層２ａと同じ目付に限定されるものではない。
【００４０】
その後、前記第１の中綿層２ａと、混合繊維層３と、第２の中綿層２ｂが順に積層された積層体を加熱プレスし熱融着により一体化する（（ｄ）第４工程）。
本実施例にかかる羽毛含有保温用シート１は、第１の中綿層２ａ及び第２の中綿層２ｂにポリエステル綿を使用し、混合繊維層３の混合繊維内にポリエステル複合繊維を混合している。したがって、前記前記第１の中綿層２ａと、混合繊維層３と、第２の中綿層２ｂが順に積層された積層体を高温加熱すると、各層を構成するポリエステル樹脂が溶けそれぞれが混ざり合って接着する。その際に混合繊維層３に混合された羽毛繊維は、溶けたポリエステル樹脂により固着する。そして、加熱により溶けたポリエステル樹脂は、圧縮手段による加圧により全体が熱融着し一体化し、前記積層体をあたかも１層のごとく構成する。本発明にかかる羽毛含有保温用シート１は加圧により、２〜２０ｍｍの厚さに調整される。
なお、第１の中綿層２ａや第２の中綿層２ｂに熱可塑性の化学繊維を使用しない場合には、各中綿層と混合繊維層３の間に、接着剤等を塗布して確実に熱溶着する構成としてもよい。
その後乾燥させて、本発明にかかる羽毛含有保温用シート１ができる。なお、前記加熱、加圧、乾燥等は、ホットプレス機等を使えば作業効率を高めることができる。
【００４１】
本発明の羽毛含有保温用シート１の製造は、上記の実施例に限定されるものではなく、その趣旨を逸脱しない範囲において、種々の変更を加えることができる。
【産業上の利用可能性】
【００４２】
本発明にかかる羽毛含有保温用シートは、化学繊維綿をシート状に形成した中綿で構成される第１の中綿層、前記化学繊維綿をシート状に形成した中綿で構成される第２の中綿層、及び前記第１の中綿層と第２の中綿層の間に、羽毛繊維とポリエステル複合繊維とキュプラ繊維とを含む混合繊維からなる混合繊維層を有し、全体が熱融着により一体化してなるので、薄くて軽量で嵩張らず、吸湿性、発熱性を備えた保温用の素材として、羽毛布団やダウンジャケットなどはもちろん、シャツやズボン、スカート、インナーや帽子、手袋、ブーツのアッパー部やバッグ、布団、毛布、シーツ、こたつ掛けなど、保温性が求められる布製品一般に使用することができる。
【符号の説明】
【００４３】
１    羽毛含有保温用シート
２ａ  第１の中綿層
２ｂ  第２の中綿層
３    混合繊維層
３１  羽毛繊維
３２  ポリエステル複合繊維
３３  キュプラ繊維
α    羽毛含有保温用シートの厚さ
【要約】
【課題】  軽量で嵩張らず、羽毛の暖かさを備えつつ吸湿性、発熱性が高く、保温性に優れた羽毛含有保温用シート及びその製造方法を提供する。
【解決手段】
化学繊維綿をシート状に形成した中綿で構成される第１の中綿層、前記化学繊維綿をシート状に形成した中綿で構成される第２の中綿層、及び前記第１の中綿層と前記第２の中綿層の間に、羽毛繊維とポリエステル複合繊維とキュプラ繊維とを含む混合繊維からなる混合繊維層を有し、全体が熱融着により一体化してなる羽毛含有保温用シート。
【選択図】  図１【図１】
0006656461.tif 000002
【図２】
0006656461.tif 000003